(57)【要約】【課題】インクの射出安定性に優れ、滲みを抑え、画像耐久性に優れた、高画質画像を備えたインクジェット捺染プリントを得ることのできるインクジェット捺染方法を提供する。【解決手段】顔料、界面活性剤、水溶性溶媒としてグリコールエーテル類または１，２−アルカンジオール類を含有し、少なくともカルボキシル基を有する不飽和ビニルをモノマー成分として重合した共重合体をアミンにより中和溶解した水溶性共重合物を、インク総質量に対して１．０質量％以上、１０質量％以下含有するインクジェット用水性顔料インクを用いて、親水性繊維からなる糸（Ａ）と、疎水性繊維からなる糸（Ｂ）とを、Ａ：Ｂの質量比率として１：２０〜１：１の割合で含み、該疎水性繊維の平均太さが０．０１ｄ以上、０．７ｄ以下である布帛を用い、該布帛を表面温度が４０℃以上、９０℃以下の条件で加熱してインクジェット記録することを特徴とするインクジェット捺染方法。【選択図】なし【特許請求の範囲】
【請求項１】
顔料と、界面活性剤と、水溶性溶媒としてグリコールエーテル類または１，２−アルカンジオール類とを含有し、かつ、少なくともカルボキシル基を有する不飽和ビニルをモノマー成分として重合した共重合体をアミンにより中和溶解した水溶性共重合物を、インク総質量に対して１．０質量％以上、１０質量％以下含有するインクジェット用水性顔料インクを用いて、親水性繊維からなる糸（Ａ）と、疎水性繊維からなる糸（Ｂ）とを、Ａ：Ｂの質量比率として１：２０〜１：１の割合で含む交織織物であって、かつ該疎水性繊維の平均太さが０．０１ｄ（デニール）以上、０．７ｄ以下である布帛を用い、該布帛を表面温度が４０℃以上、９０℃以下の条件で加熱してインクジェット記録することを特徴とするインクジェット捺染方法。
【請求項２】
更に、水系分散型ポリマー微粒子を含有するインクジェット用水性顔料インクを用いてインクジェット記録することを特徴とする請求項１に記載のインクジェット捺染方法。
【発明の詳細な説明】
【技術分野】
【０００１】
本発明は、インクジェット捺染方法に関し、特に、交織織物であるインクジェット捺染用布帛を加熱して、水性顔料インクを用いて記録するインクジェット捺染方法に関するものである。
【背景技術】
【０００２】
インクジェット方式による画像記録方法はインクの微小液滴を飛翔させ、記録媒体に付着させる方法であって、その機構が比較的簡便、安価であり、高精細、高品位な画像を形成できる利点がある。
【０００３】
このインクジェット方式の利点を生かして布帛へ記録する、いわゆるインクジェット捺染も行われている。インクジェット捺染は従来の捺染方法とは異なり、版を作製する必要がなく、種々の画像を少量作成するのに適している。また、画像形成のために必要な量だけのインクを用いるため廃液が少なく環境適正にも優れた画像形成方法である。
【０００４】
インクジェット捺染用布帛としては、インクの発色性、定着性、乾燥性や、インクの滲みの抑制などの性能が要求される。従来、これらの要求性能を満足させるためには、主として布帛に対して、予め前処理を施しておくことにより対応してきた。しかしながら、煩雑な前処理工程を経るのでは、インクジェット方式の簡便さという利点を生かしきれない。また、最終工程後のプリント画像の優劣は、使用する布帛自体の基本特性と、インクの基本特性に負うところが多い。
【０００５】
即ち、従来の捺染糊と比べて、格段に低粘度の水系インクジェットインクを用いて、このインクのドット表現により、画像を形成するインクジェット捺染方法は、従来の捺染方法と比べて布帛の物理的特性に基づく制約が極めて多く、特に、疎水性繊維からなる糸を含んで構成される布帛の場合、その制約が大きい。
【０００６】
上記のような制約を取り除いて、滲みが少ない高画質な画像を形成するために、種々の顔料インクが提案されている。例えば、特許文献１には、反応剤を含有する反応液を予め布帛に付着させ、次に顔料インクを吐出させる方法が開示されているが、反応液を付着させる工程が必要であり、作業として煩雑である。
【０００７】
一方、特許文献２には、架橋構造を有する重合体で顔料を包含した着色剤をインクジェット捺染に用いる方法が開示されているが、この技術をもってしても、滲みの課題を解決することができないのが現状である。
【特許文献１】特開２００３−５５８８６号公報
【特許文献２】特開２００２−３３８８５９号公報
【発明の開示】
【発明が解決しようとする課題】
【０００８】
本発明は、上記課題に鑑みなされたものであり、その目的は、所定の太さの疎水性繊維からなる糸と親水性繊維からなる糸を構成成分とする交織織物に、射出安定性に優れた水系顔料インクを用いて、滲みを抑え、画像耐久性に優れた、高画質画像を備えたインクジェット捺染プリントを得ることのできるインクジェット捺染方法を提供することにある。
【課題を解決するための手段】
【０００９】
本発明の上記目的は、以下の構成により達成される。
【００１０】
１．顔料と、界面活性剤と、水溶性溶媒としてグリコールエーテル類または１，２−アルカンジオール類とを含有し、かつ、少なくともカルボキシル基を有する不飽和ビニルをモノマー成分として重合した共重合体をアミンにより中和溶解した水溶性共重合物を、インク総質量に対して１．０質量％以上、１０質量％以下含有するインクジェット用水性顔料インクを用いて、親水性繊維からなる糸（Ａ）と、疎水性繊維からなる糸（Ｂ）とを、Ａ：Ｂの質量比率として１：２０〜１：１の割合で含む交織織物であって、かつ該疎水性繊維の平均太さが０．０１ｄ（デニール）以上、０．７ｄ以下である布帛を用い、該布帛を表面温度が４０℃以上、９０℃以下の条件で加熱してインクジェット記録することを特徴とするインクジェット捺染方法。
【００１１】
２．更に、水系分散型ポリマー微粒子を含有するインクジェット用水性顔料インクを用いてインクジェット記録することを特徴とする前記１に記載のインクジェット捺染方法。
【００１２】
また、本発明において、更に好ましい態様としては、
３．前記水溶性溶媒であるグリコールエーテル類または１，２−アルカンジオール類を、インク総量に対して２質量％以上、２０質量％以下含有するインクジェット用水性顔料インクを用いてインクジェット記録することを特徴とする前記１または２に記載のインクジェット捺染方法。
【００１３】
４．前記水溶性共重合物の酸価が、８０以上、３００未満であることを特徴とする前記１〜３のいずれか１項に記載のインクジェット捺染方法。
【発明の効果】
【００１４】
本発明により、インクの射出安定性に優れ、滲みを抑え、画像耐久性に優れた、高画質画像を備えたインクジェット捺染プリントを得ることのできるインクジェット捺染方法を提供することができた。
【発明を実施するための最良の形態】
【００１５】
以下、本発明を実施するための最良の形態について詳細に説明する。
【００１６】
本発明者は、上記課題に鑑み鋭意検討を行った結果、
少なくとも
１）顔料、
２）界面活性剤、
３）水溶性溶媒としてグリコールエーテル類または１，２−アルカンジオール類、
４）少なくともカルボキシル基を有する不飽和ビニルをモノマー成分として重合した共重合体をアミンにより中和溶解した水溶性共重合物を、インク総質量に対して１．０質量％以上、１０質量％以下含有するインクジェット用水性顔料インクを用いて、
５）親水性繊維からなる糸（Ａ）と、疎水性繊維からなる糸（Ｂ）とを、Ａ：Ｂの質量比率として１：２０〜１：１の割合で含む交織織物であって、
６）該疎水性繊維の平均太さが０．０１ｄ（デニール）以上、０．７ｄ以下である布帛に、
７）該布帛を表面温度が４０℃以上、９０℃以下の条件で加熱してインクジェット記録することを特徴とするインクジェット捺染方法により、
インクの射出安定性に優れ、滲みを抑え、画像耐久性に優れた、高画質画像を備えたインクジェット捺染プリントを得ることのできるインクジェット捺染方法を実現できることを見出し、本発明に至った次第である。
【００１７】
本発明者は、本発明に係る水性顔料インクを用いて、特定の交織織物にインクジェット捺染することにより、所望のプリント物が得られる理由を以下のように推測している。
【００１８】
本発明に係る水性顔料インクは特定の定着樹脂を含むことを特徴としている。該定着樹脂はカルボキシル基を有する不飽和ビニルをモノマー成分として重合した共重合体をアミンにより中和溶解した水溶性共重合物であってインク中に溶解して安定に存在している。該インクを用いてインクジェット記録する際、布帛を加熱しておくことにより、着弾したインク滴中に含まれる溶媒等が揮発することによって、該定着樹脂の濃度が高まる結果、インク粘度が増加する。
【００１９】
一方、本発明に係る布帛は親水性繊維からなる糸と、疎水性繊維からなる糸とを特定の割合で含む交織織物であることが特徴であるが、該疎水性繊維からなる糸の構成比率が大きい場合に特に、インクの滲みや定着性を工夫する必要が生じる。
【００２０】
本発明に係る太さの疎水性繊維からなる糸を構成成分とする布帛に対して、本発明に係る水性顔料インクを用いてインクジェット捺染記録することによって、インクが該繊維に速やかに浸透しつつ、また、糸同士の隙間に沿って滲むことなく、更に、粘度が増加した状態にあるゆえに不必要にぬれ拡がったり滲んだりせずに、高品位なプリント物を形成することができる。
【００２１】
また、本発明に係る布帛に浸透したインク中の色材は、該定着樹脂の働きにより布帛に強固に固着することにより耐擦性という観点で耐久性を満足する。殊に、本発明に係る定着樹脂を中和するに用いたアミンは、記録時に布帛を加熱することにより溶剤と共に揮発するので、再度布帛に水分が付着しても該定着樹脂は再溶解することなく布帛に固着し耐久性に優れたプリント物を得ることができるものと考えている。
【００２２】
以下、本発明のインクジェット捺染方法の詳細について説明する。
【００２３】
《インクジェット用水性顔料インク》
本発明に係るインクジェット用水性顔料インク（以下、単にインクともいう）は、主に、１）顔料、２）界面活性剤、３）水溶性溶媒としてグリコールエーテル類または１，２−アルカンジオール類、４）少なくともカルボキシル基を有する不飽和ビニルをモノマー成分として重合した共重合体をアミンにより中和溶解した水溶性共重合物により構成されている。
【００２４】
〔顔料〕
本発明に適用可能な顔料は、水系で安定に分散できるものであればよく、高分子樹脂により分散した顔料分散体、水不溶性樹脂で被覆されたカプセル顔料、顔料表面を修飾し分散樹脂を用いなくても分散可能な自己分散顔料等から選択することができる。インクの保存性を特に重視する場合は、水不溶性樹脂で被覆されたカプセル顔料を選択することが好ましい。
【００２５】
高分子樹脂により分散した顔料分散体を用いる場合、高分子樹脂として好ましく用いられるのは、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等のような樹脂である。
【００２６】
顔料の分散方法としては、ボールミル、サンドミル、アトライター、ロールミル、アジテータ、ヘンシェルミキサー、コロイドミル、超音波ホモジナイザー、パールミル、湿式ジェットミル、ペイントシェーカー等各種を用いることができる。
【００２７】
本発明に係る顔料分散体を調製するには、顔料分散体の粗粒分を除去する目的で遠心分離装置を使用すること、フィルターを使用することも好ましく用いられる。
【００２８】
また、水不溶性樹脂で被覆されたカプセル顔料を用いる場合の水不溶性樹脂とは、弱酸性ないし弱塩基性の水に対して不溶な樹脂であり、好ましくは、ｐＨ４〜１０の水溶液に対する溶解度が２質量％未満の樹脂である。
【００２９】
このような樹脂としては、アクリル系、スチレン−アクリル系、アクリロニトリル−アクリル系、酢酸ビニル系、酢酸ビニル−アクリル系、酢酸ビニル−塩化ビニル系、ポリウレタン系、シリコン−アクリル系、アクリルシリコン系、ポリエステル系、エポキシ系の各樹脂を挙げることができる。
【００３０】
また、本発明では、顔料を分散するのに用いる樹脂として疎水性モノマーと親水性モノマーを構成成分として作成された樹脂を用いることができる。
【００３１】
疎水性モノマーとしては、アクリル酸エステル（例えば、アクリル酸ｎ−ブチル、アクリル酸２−エチルヘキシル、アクリル酸２−ヒドロキシエチル等）、メタクリル酸エステル（例えば、メタクリル酸エチル、メタクリル酸ブチル、メタクリル酸グリシジル等）、スチレン等が挙げられる。
【００３２】
親水性モノマーとしては、アクリル酸、メタクリル酸、アクリルアミド等が挙げられ、アクリル酸のような酸性基を有するものは、重合後に塩基で中和したものを好ましく用いることができる。
【００３３】
樹脂の分子量としては、重量平均分子量Ｍｗで、３０００〜５０００００のものを用いることができる。好ましくは、７０００〜２０００００のものを用いることができる。
【００３４】
樹脂のＴｇは−３０〜１００℃程度のものを用いることができ、好ましくは−１０〜８０℃程度のものを用いることができる。
【００３５】
重合方法としては、溶液重合、乳化重合を用いることができる。重合はあらかじめ顔料と別途行ってもよいし、顔料を分散した系内にモノマーを供給して重合してもよい。
【００３６】
顔料を樹脂で被覆する方法としては、公知の種々の方法を用いることができるが、好ましくは、転相乳化法や酸析法の他に、顔料を重合性界面活性剤を用いて分散し、そこへモノマーを供給し、重合しながら被覆する方法から選択することがよい。より好ましい方法としては、水不溶性樹脂をメチルエチルケトン等の有機溶剤に溶解し、さらに塩基にて樹脂中の酸性基を部分的または完全に中和後、顔料及びイオン交換水を添加し、分散した後、有機溶剤を除去、必要に応じて加水し調製する製造方法が好ましい。
【００３７】
顔料と樹脂の質量比率は、顔料／樹脂比で１００／４０〜１００／１５０から選択することができる。特に画像耐久性と射出安定性やインク保存性が良好なのは１００／６０〜１００／１１０である。
【００３８】
水不溶性樹脂で被覆された顔料粒子の平均粒子径は、８０〜１５０ｎｍ程度がインク保存安定性、発色性の観点から好ましい。
【００３９】
顔料粒子の平均粒子径は、光散乱法、電気泳動法、レーザードップラー法等を用いた市販の粒径測定機器により求めることができる。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００４０】
また、自己分散顔料としては、表面処理済みの市販品を用いることもでき、例えば、ＣＡＢＯ−ＪＥＴ２００、ＣＡＢＯ−ＪＥＴ３００（以上、キャボット社製）、ボンジェットＣＷ１（オリエント化学工業社製）等を挙げることができる。
【００４１】
本発明に使用できる顔料としては、従来公知の有機及び無機顔料が使用できる。例えば、アゾレーキ、不溶性アゾ顔料、縮合アゾ顔料、キレートアゾ顔料のアゾ顔料や、フタトシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機溶剤、カーボンブラック等の無機顔料が挙げられる。
【００４２】
具体的な有機顔料を以下に例示する。
【００４３】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００４４】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００４５】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００４６】
〔界面活性剤〕
本発明に係る界面活性剤は、特に限定されないが、例えば、シリコン系界面活性剤、フッ素系界面活性剤またはアセチレン系界面活性剤等が挙げられる。
【００４７】
シリコン系界面活性剤としては、ジメチルポリシロキサンの側鎖または末端をポリエーテル変性したもの（ポリエーテル変性ポリシロキサン化合物）が好ましく、例えば、信越化学工業製のＫＦ−３５１Ａ、ＫＦ−６４２やビッグケミー製のＢＹＫ３４７、ＢＹＫ３４８等が挙げられる。
【００４８】
また、フッ素系界面活性剤としては、通常の界面活性剤の疎水性基の炭素に結合した水素の代わりに、その一部または全部をフッ素で置換したものを意味する。この内、分子内にパーフルオロアルキル基を有するものが好ましい。
【００４９】
フッ素系界面活性剤のうち、ある種のものは市販されており、例えば、大日本インキ化学工業社からメガファック（Ｍｅｇａｆａｃ）Ｆなる商品名で、旭硝子社からサーフロン（Ｓｕｒｆｌｏｎ）なる商品名で、ミネソタ・マイニング・アンド・マニファクチュアリング・カンパニー社からフルオラッド（Ｆｌｕｏｒａｄ）ＦＣなる商品名で、インペリアル・ケミカル・インダストリー社からモンフロール（Ｍｏｎｆｌｏｒ）なる商品名で、イー・アイ・デュポン・ネメラス・アンド・カンパニー社からゾニルス（Ｚｏｎｙｌｓ）なる商品名で、またファルベベルケ・ヘキスト社からリコベット（Ｌｉｃｏｗｅｔ）ＶＰＦなる商品名で、それぞれ市販されている。
【００５０】
また、非イオン性フッ素系界面活性剤としては、例えば、大日本インキ社製のメガファックス１４４Ｄ、旭硝子社製のサーフロンＳ−１４１、同１４５等を挙げることができ、また、両性フッ素系界面活性剤としては、例えば、旭硝子社製のサーフロンＳ−１３１、同１３２等を挙げることができる。
【００５１】
本発明で用いることのできるアセチレン系界面活性剤としては、アセチレングリコール系界面活性剤であり、分子中に三重結合を有し、その隣接炭素原子に水酸基及びアルキル基を有し、三重結合に対して左右対称構造であるものが好ましい。本発明で用いることができるアセチレングリコール化合物、アセチレンアルコール化合物は市販品として入手することができ、例えば、日信化学工業（株）製のサーフィノール、オルフィン、川研ファインケミカル社製のアセチレノール等が挙げられる。
【００５２】
〔水溶性溶媒〕
また、本発明に係るインクジェット用水性顔料インクでは、水溶性溶媒として、グリコールエーテル類または１，２−アルカンジオール類を含むことを特徴の一つとする。
【００５３】
水溶性共重合物と共に、グリコールエーテル類や１，２−アルカンジオール類を用いることにより、これら水溶性溶媒が、顔料分散体や該水溶性共重合物と疎水的な相互作用を起こし、特に、加熱された布帛へインクが着弾した後に、水分が減少してグリコールエーテル類等の濃度増加に伴ってより強く作用しあい、インクの増粘効果をもたらす。従って、該水溶性重合物とグリコールエーテル類等を併用することにより、滲み防止効果が顕著に発揮されると考えられる。
【００５４】
一方、該グリコールエーテル類等は、比較的表面張力が小さい溶媒であり、併用する界面活性剤との相乗効果で、本発明に係る交織織物である布帛に対するインクの十分な親和性を発揮する。本発明に係る交織織物を構成する平均太さが０．０１〜０．７ｄの疎水性繊維からなる糸に対しては、本発明に係る水性顔料インクを糸内部に速やかに浸透させ、糸同士の隙間を拡散して滲みを起こす現象は抑えられ、顔料は布帛に十分に定着されると本発明者は考えている。
【００５５】
本発明に係るグリコールエーテル類としては、例えば、エチレングリコールモノエチルエーテル、エチレングリコールモノブチルエーテル、ジエチレングリコールモノブチルエーテル、トリエチレングリコールモノブチルエーテル、プロピレングリコールモノプロピルエーテル、ジプロピレングリコールモノメチルエーテル、トリプロピレングリコールモノメチルエーテル等が挙げられる。また、１，２−アルカンジオール類としては、例えば、１，２−ブタンジオール、１，２−ペンタンジオール、１，２−ヘキサンジオール、１，２−ヘプタンジオール等が挙げられる。
【００５６】
本発明に係るグリコールエーテルまたは１，２−アルカンジオール系有機溶剤は、インク総質量に対して２〜２０質量％含有することが、本発明の効果を顕著に奏するという観点において特に好ましい。
【００５７】
〔水溶性共重合物〕
本発明に係る水溶性共重合物は、カルボキシル基である親水性成分と、疎水性成分とを適切なバランスで有するものを設計して用いる。この際、カルボキシル基を揮発可能な塩基成分で中和することで、水溶性を付与した本発明に係る水溶性共重合体は上記の機能を十分に発揮するものである。このような水溶性共重合物としては、アクリル系、スチレン−アクリル系、アクリロニトリル−アクリル系、酢酸ビニル−アクリル系、ポリウレタン系、ポリエステル系の各樹脂を例示することができる。
【００５８】
本発明に係る水溶性共重合物を構成する疎水性モノマーとしては、例えば、アクリル酸エステル（例えば、アクリル酸ｎ−ブチル、アクリル酸２−エチルヘキシル、アクリル酸２−ヒドロキシエチル等）、メタクリル酸エステル（例えば、メタクリル酸エチル、メタクリル酸ブチル、メタクリル酸グリシジル等）、スチレン等が挙げられる。
【００５９】
本発明に係る水溶性共重合物を構成する親水性モノマーとしては、アクリル酸、メタクリル酸、アクリルアミド等が挙げられる。
【００６０】
本発明に係る水溶性共重合物が有しているカルボキシル基のような酸性基は、部分的あるいは完全にアミンで中和されている必要がある。アミンとしては、例えば、アンモニア、トリエチルアミン、２−ジメチルアミノエタノール、２−ジ−ｎ−ブチルアミノエタノール、メチルジエタノールアミン、２−アミノ−２−メチル−１−プロパノール、ジエタノールアミン、トリエタノールアミン、２−メチルアミノエタノール等を好ましく用いることができる。
【００６１】
特に、沸点が２００℃未満のアミンで中和することは、乾燥時にアミンが揮発し易く、疎水性を速く高めて画像の耐久性向上に寄与することから更に好ましい。
【００６２】
本発明に係る水溶性共重合物は、インク総質量に対して１．０質量％以上、１０質量％以下含有することを特徴とし、より好ましくは２．０質量％以上、７．０質量％以下である。本発明に係る水溶性共重合物の含有量が１．０質量％以上であると、顕著に滲みを防止して高画質画像を得ることができる。また、１０質量％以下であれば、インクの保存安定性が顕著に良好で、安定出射が可能で長期に渡って安定にプリントを得ることができる。
【００６３】
また、本発明に係る水溶性共重合物は、その酸価が８０ｍｇＫＯＨ／ｇ以上、３００ｍｇＫＯＨ／ｇ未満であることが好ましいが、これによって該水溶性共重合物の、乾燥時の粘度増加が顕著になるとともに、乾燥後も更に強固に固化して顔料の定着性が良好である。更に好ましい酸価は９０〜２５０ｍｇＫＯＨ／ｇ程度のものである。本発明で規定する酸価は、ＪＩＳ  Ｋ００７０に準拠して測定できる。
【００６４】
本発明に係る水溶性共重合物の重合方法としては溶液重合であることが好ましい。本発明に係る水溶性共重合物の分子量としては、平均分子量で３０００〜３００００のものを好ましく用いることができ、より好ましくは７０００〜２００００である。
【００６５】
本発明に係る水溶性共重合物のＴｇは、−３０℃〜１００℃程度のものを好ましく用いることができ、より好ましくは−１０℃〜８０℃である。
【００６６】
〔水系分散型ポリマー微粒子〕
本発明に係るインクジェット用水性顔料インクにおいては、上記各構成要素に加えて、水系分散型ポリマー微粒子を含有することが好ましい。
【００６７】
本発明に係る水溶性共重合物は、乾燥時にインクを増粘させて滲みを防ぐ働きを示すと共に、中和剤としてのアミンが揮発することによって水に再溶解されにくく、顔料定着性にも優れるが、更に水系分散型ポリマー微粒子を含有させることによって、より顔料定着性を強固なものとして耐擦性向上に寄与することができる。また、水系分散型ポリマー微粒子との併用により、インクを増粘させる速さをコントロールして、着弾時のインク滴を適度にレベリングさせて画像表面に凸凹が生ずるのを防いで写像性を良好に保ち、滲み抑制、顔料定着性と併せて満足することができるという利点がある。
【００６８】
該水系分散型ポリマー微粒子のＴｇは、３５℃以上であることが、画像の耐擦過性効果を特に発揮するという点においてより好ましく、さらに４９℃以上であることがより好ましい。Ｔｇの上限は特に制限されるものではないが、概ね１００℃未満であれば柔軟なインク皮膜を得ることができ、プリント物の折り曲げ等による画像のひび割れ故障を抑制できるという点で好ましい。
【００６９】
水系分散型ポリマー微粒子の酸価は、４４ｍｇＫＯＨ／ｇ以上が好ましく、更には６０ｍｇＫＯＨ／ｇ以上が好ましい。酸価の上限は特に限定されるものではないが、より安定な分散物を得やすいという観点で１１０ｍｇＫＯＨ／ｇ未満が好ましい。
【００７０】
水系分散型ポリマー微粒子の平均粒子径は、インクジェット記録ヘッドのノズルにおける目詰まりがなく、良好な光沢感が得られる点で３００ｎｍ以下であることが好ましく、より好ましくは１３０ｎｍ以下である。平均粒子径の下限は、微粒子の製造安定性の観点から３０ｎｍが好ましい。
【００７１】
水系分散型ポリマー微粒子の含有量は、色材の定着性とインクの保存安定性の観点から０．７％〜６％が好ましく、特に好ましくは、１〜３％である。
【００７２】
水系分散型ポリマー微粒子は、水系で重合された分散物をそのまま、あるいは処理したものを用いてもよいし、溶剤系で重合されたポリマーを水系に分散したものを用いてもよく、アクリル系、ウレタン系、スチレン系、酢酸ビニル系、塩化ビニリデン系、塩化ビニル系、スチレン−ブタジエン系、スチレン−アクリロニトリル系、ポリブタジエン系、ポリエチレン系、ポリイソブチレン系、ポリエステル系等から選択することができる。
【００７３】
また、該水系分散型ポリマー微粒子は、吐出安定性の観点からソープフリー型の分散ポリマー粒子が好ましい。特に好ましい水系分散型ポリマー微粒子は、カルボキシル基を有する不飽和ビニルを単量体成分として重合した共重合体の自己分散型ディスパージョンであり、例えば、アクリル酸エチルなどのアクリル系モノマー単独もしくはアクリル系モノマーと共重合し得るエチレン姓の不飽和モノマーからなる組成物にカルボン酸モノマーとしてアクリル酸やマレイン酸などを乳化重合もしくは懸濁重合して得られた分散液をアルカリで膨潤後、機械的せん断により粒子を分割して得られるアクリルヒドロゾルである。尚、アクリルヒドロゾルの中でも、樹脂の屈折率を高めて高い光沢感が得られる点で、モノマー組成にスチレンを含有することが好ましい。
【００７４】
前記のアクリルヒドロゾルは、ジョンソンポリマー株式会社のジョンクリル（商品名）などが市販されている。
【００７５】
〔その他の溶媒〕
本発明に係るインクには、本発明に係る水溶性溶媒のほかにも、種々の液媒体を用いることもできる。該液媒体としては、水及び水溶性有機溶剤等の混合溶剤がさらに好ましく用いられる。例えば、アルコール類（例えば、メタノール、エタノール、プロパノール、イソプロパノール、ブタノール、イソブタノール、セカンダリーブタノール、ターシャリーブタノール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）等が挙げられる。
【００７６】
〔インクセット〕
本発明に係るインクジェット捺染方法においては、該インクジェット用水性顔料インクが、顔料種が同一で、顔料濃度の異なる淡色インクジェットインクと濃色インクジェットインクとを含むインクセットであってもよい。
【００７７】
即ち、少なくとも一色のインクにおいて、淡色インクジェットインクと濃色インクジェットインクとで構成され、更には、二色以上のインクにおいて、淡色インクジェットインクと濃色インクジェットインクとを含むインクセットを用いることができる。
【００７８】
これは、低顔料濃度の淡色インクを用いることで、粒状感を低減させ、いわゆる「ざらつき」の無い、高品位の画像を形成することができる。特に、人間の視感度の高いマゼンタインクあるいはシアンインクにおいて、濃度の異なる少なくとも二つのインクを用いることによって、高品位画像を得ることができる。
【００７９】
この濃度が異なる淡色インクジェットインクと濃色インクジェットインクとの顔料濃度比は任意な値であってよいが、滑らかに諧調再現するためには、淡色インクと濃色インクとの比（淡色インクの顔料濃度／濃色インクの顔料濃度）は０．１〜１．０の間にあることが好ましく、０．２〜０．５の間にあることが更に好ましく、０．２５〜０．４の間にあると更に好ましい。
【００８０】
《布帛》
本発明のインクジェット捺染方法においては、上記インクジェット用水性顔料インクを用いて画像形成を行う際に、親水性繊維からなる糸（Ａ）と、疎水性繊維からなる糸（Ｂ）とから構成され、Ａ：Ｂの質量比率として１：２０〜１：１の割合で含む交織織物で、該疎水性繊維の平均太さが０．０１ｄ（デニール）以上、０．７ｄ以下である布帛を用いることを、特徴とする。
【００８１】
以下、本発明に係る布帛を構成する各要素について説明する。
【００８２】
〔疎水性繊維〕
本発明に係る疎水性繊維は、フィラメント状あるいはステープル状等のいずれのものも使用することができる。また、該疎水性繊維を構成する繊維素材としては、例えば、ポリエステル、ナイロン、アクリル、ビニロン、ビニリデン、ポリ塩化ビニル、ポリプロピレン等の各繊維が挙げられるが、これら繊維に限定されるものでは無い。また、これらの中でも、エステル結合やペプチド結合を分子の主鎖に有する繊維を用いたものが、高濃度画像を形成する等の点で、より好ましい。
【００８３】
本発明に係る布帛においては、疎水性繊維の平均太さは、０．０１ｄ以上、０．７ｄ以下に制御されていることを特徴の一つとする。０．０１ｄ以上であれば、色材である顔料の定着性が良好となり、また０．７ｄ以下であれば、本発明に係る水系顔料インクを用いた記録物の作製において、滲みを効果的に抑制することができる。
【００８４】
本発明においては、交織の構成糸としてこれらの疎水性繊維からなる糸を用いるものであり、この糸の太さとしては特に限定されないが、好ましくは５〜２００ｄであり、より好ましくは１０〜１００ｄのものである。
【００８５】
〔親水性繊維〕
本発明に係る親水性繊維は、フィラメント状あるいはステープル状等のいずれのものも使用することができる。親水性繊維の平均太さは、特に限定されるものではないが、０．１以上、３ｄ以下に制御されたものを好ましく用いることができる。平均太さが０．１ｄ以上であれば作製した布帛の搬送性が良好であり、３ｄ以下であれば、本発明に係る水系顔料インクを用いることによって、滲みが抑制された高解像度の画像を形成することができる。
【００８６】
該親水性繊維を構成する繊維素材としては、例えば、絹、麻、綿、再生セルロース、マーセル化したセルロース、羊毛繊維が挙げられ、これらに限定されるものではないが、その中でもセルロース系繊維が好ましい。
【００８７】
本発明においては、交織の構成糸としてこれらの親水性繊維からなる糸を用いるものであり、この糸の太さとしては特に限定されないが、好ましくは５〜２００ｄであり、より好ましくは１０〜１００ｄのものである。
【００８８】
〔交織織物〕
本発明に係る布帛は、親水性繊維からなる糸（Ａ）と、疎水性繊維からなる糸（Ｂ）とから構成される交織織物であることを特徴とする。
【００８９】
本発明に係る布帛を構成している交織織物は、上記親水性繊維（Ａ）と疎水性繊維（Ｂ）の混合比率（Ａ：Ｂ）が、質量比率で１：２０〜１：１で構成されている。この範囲であれば、本発明に係るインクジェット用水系顔料インクを用いてインクジェット捺染記録して形成された画像は、滲みが抑制され、耐擦過性に優れた高濃度高画質を実現することができるものである。
【００９０】
本発明において交織織物とは、親水性繊維からなる糸（Ａ）と、疎水性繊維からなる糸（Ｂ）を縦糸または横糸に用いて交織したものであり、布帛中の親水性繊維（Ａ）と疎水性繊維（Ｂ）の分布は、一箇所に集中したりすることなく、均一であることが好ましい。
【００９１】
本発明に係る布帛は、上記の各繊維糸を交織したものを主体とするものであるが、この各繊維糸の含有量の合計した割合は、布帛全質量に対して、概ね７０〜１００質量％であることが好ましく、更に好ましくは９０〜１００％である。主体となる上記親水性繊維、疎水性繊維以外のものとしては、特に制限がなく、従来公知の各種の糸などを適宜用いることができる。
【００９２】
《インクジェット捺染方法》
〔布帛の加熱〕
本発明のインクジェット捺染方法は、布帛を４０〜９０℃に加熱して印字することを特徴の一つとする。
【００９３】
布帛を加熱することで、インクの乾燥増粘速度が著しく向上し、高画質が得られる。また、画像の耐久性も向上する。４０℃以上であれば、画質は十分であり、また十分な画像耐久性が得られることに加え、乾燥時間も比較的短時間ですむ。一方、９０℃以下であれば、インクの安定射出性を確保し安定にプリントすることができる。更に好ましくは、記録媒体の記録表面温度を４０〜６０℃とすることが好ましい。加熱方法としては、記録媒体搬送系もしくはプラテン部材に発熱ヒーターを組み込み、記録媒体下方から接触式で加熱する方法や、ランプ等により下方または上方から非接触で加熱する方法を選択することができる。また、本発明では、印字後に後処理として、布帛の印字部を７０℃以上で、１０秒以上、再加熱して最終画像としてもよい。
【００９４】
〔インクジェットヘッド〕
本発明のインクジェット捺染方法に使用するインクジェットヘッドは、オンデマンド方式でもコンティニュアス方式でもよく、また吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型）等などいずれの吐出方式を用いてもよい。
【実施例】
【００９５】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００９６】
《布帛（交織織物）の作製》
〔布帛１の作製：本発明〕
下記の親水性繊維１からなる糸（Ａ）を横糸に、疎水性繊維１からなる糸（Ｂ）を縦糸にして、Ａ：Ｂ（質量比）が１：１．８８の交織織物である布帛１を作製した。
【００９７】
横糸：親水性繊維１（１．３ｄのマーセル化したセルロース繊維からなる４０ｄの紡績糸）
縦糸：疎水性繊維１（０．３ｄのポリエステルフィラメント繊維２５０本からなる糸）
〔布帛２の作製：本発明〕
下記の親水性繊維１からなる糸（Ａ）を横糸に、疎水性繊維２からなる糸（Ｂ）を縦糸にして、Ａ：Ｂ（質量比）が１：１．８の交織織物である布帛２を作製した。
【００９８】
横糸：親水性繊維１（１．３ｄのマーセル化したセルロース繊維からなる４０ｄの紡績糸）
縦糸：疎水性繊維２（０．６ｄのポリエステルフィラメント繊維１２０本からなる糸）
〔布帛３の作製：本発明〕
下記の親水性繊維２からなる糸（Ａ）を横糸に、疎水性繊維３からなる糸（Ｂ）を縦糸にして、Ａ：Ｂ（質量比）が１：２の交織織物である布帛３を作製した。
【００９９】
横糸：親水性繊維２（１ｄの再生セルロースフィラメント繊維３０本からなる糸）
縦糸：疎水性繊維３（０．０２ｄのポリエステルフィラメント繊維３０００本からなる糸）
〔布帛４の作製：比較例〕
下記の親水性繊維１からなる糸（Ａ）を横糸に、疎水性繊維４からなる糸（Ｂ）を縦糸にして、Ａ：Ｂ（質量比）が１：１．８８の交織織物である布帛４を作製した。
【０１００】
横糸：親水性繊維１（１．３ｄのマーセル化したセルロース繊維からなる４０ｄの紡績糸）
縦糸：疎水性繊維４（０．００５ｄのポリエステルフィラメント繊維１５０００本からなる糸）
〔布帛５の作製：比較例〕
下記の親水性繊維１からなる糸（Ａ）を横糸に、疎水性繊維５からなる糸（Ｂ）を縦糸にして、Ａ：Ｂ（質量比）が１：１２．５の交織織物である布帛５を作製した。
【０１０１】
横糸：親水性繊維１（１．３ｄのマーセル化したセルロース繊維からなる４０ｄの紡績糸）
縦糸：疎水性繊維５（２ｄのポリエステルフィラメント繊維２５０本からなる糸）
〔布帛６の作製：比較例〕
下記の親水性繊維３からなる糸（Ａ）を横糸に、疎水性繊維６からなる糸（Ｂ）を縦糸にして、Ａ：Ｂ（質量比）が１：０．７８の交織織物である布帛６を作製した。
【０１０２】
横糸：親水性繊維３（３ｄの再生セルロースフィラメント繊維３０本からなる糸）
縦糸：疎水性繊維６（０．７ｄのポリエステルフィラメント繊維１００本からなる糸）
《顔料分散体の調製》
〔顔料分散体−Ｃの調製〕
顔料分散剤としてスチレン−アクリル酸共重合体（ジョンクリル６７８、分子量８５００、酸価２１５）３部、ジメチルアミノエタノール１．３部、イオン交換水８０．７部を７０℃で攪拌混合して溶解した。
【０１０３】
次いで、前記溶液に、Ｃ．Ｉ．ピグメントブルー１５：３を１５部添加してプレミックスした後、０．５ｍｍのジルコニアビーズを体積率で５０％充填したサンドグラインダーを用いて分散し、シアン顔料の含有量が１５％の顔料分散体−Ｃを調製した。
【０１０４】
〔顔料分散体−Ｙ、Ｍ、Ｂｋの調製〕
上記顔料分散体−Ｃの調製において、シアン顔料Ｃ．Ｉ．ピグメントブルー１５：３に代えて、イエロー顔料としてＣ．Ｉ．ピグメントイエロー−７４、マゼンタ顔料としてＣ．Ｉ．ピグメントレッド１２２、ブラック顔料としてカーボンブラックをそれぞれ用いる以外は同様にして、顔料分散体−Ｙ、顔料分散体−Ｍ、顔料分散体−Ｂｋを調製した。
【０１０５】
《水溶性共重合物の合成》
〔水溶性共重合物１の合成〕
滴下ロート、窒素導入官、還流冷却官、温度計及び攪拌装置を備えたフラスコにメチルエチルケトン５０ｇを加え、窒素バブリングしながら、７５℃に加温した。
【０１０６】
そこへ、メタクリル酸ｎ−ブチル８０ｇ、アクリル酸２０ｇ、メチルエチルケトン５０ｇ、重合開始剤（ＡＩＢＮ）５００ｍｇからなる混合物を、滴下ロートより３時間かけ滴下した。滴下後、さらに６時間加熱還流した。放冷後、減圧下で加熱し、メチルエチルケトンを留去して重合物残渣を得た。
【０１０７】
イオン交換水４５０ｍｌに対して、モノマーとして添加したアクリル酸の１．０５倍モル相当のジメチルアミノエタノールを溶解し、そこへ上記重合物残渣を添加して溶解した。次いで、イオン交換水で濃度を調整し、水溶性共重合物の含有量が２０％である水溶性共重合物１（酸価１１７ｍｇＫＯＨ／ｇ）の水溶液を得た。
【０１０８】
〔水溶性共重合物２、３の合成〕
上記水溶性共重合物１の合成において、使用したモノマーを表１に記載のモノマーに代えた以外は同様にして、水溶性共重合物２（酸価１５５ｍｇＫＯＨ／ｇ）、水溶性共重合物３（酸価１９４ｍｇＫＯＨ／ｇ）を合成し、各水溶性共重合物の含有量が２０％である水溶性共重合物２、３の水溶液を得た。
【０１０９】
〔比較用の水溶性共重合物Ａの合成〕
滴下ロート、窒素導入官、還流冷却官、温度計及び攪拌装置を備えたフラスコにメチルエチルケトン５０ｇを加え、窒素バブリングしながら、７５℃に加温した。
【０１１０】
そこへ、メタクリル酸ｎ−ブチル８０ｇ、アクリル酸２０ｇ、メチルエチルケトン５０ｇ、重合開始剤（ＡＩＢＮ）５００ｍｇの混合物を滴下ロートより３時間かけ滴下した。滴下後さらに６時間、加熱還流した。放冷後、減圧下加熱しメチルエチルケトンを留去して重合物残渣を得た。
【０１１１】
イオン交換水４５０ｍｌに対して、モノマーとして添加したアクリル酸の１．０５倍モル相当の水酸化ナトリウムを溶解し、そこへ上記重合物残渣を溶解した。イオン交換水で濃度を調整し、水溶性共重合物の含有量が２０％である水溶性共重合物Ａの水溶液を得た。
【０１１２】
《水溶性共重合物の特性値測定》
上記調製した各水溶性共重合物の酸価及び重量平均分子量を、下記の方法に従って測定した。
【０１１３】
〔酸価の測定〕
水溶性共重合物の酸価は、ＪＩＳ  Ｋ００７０  に準拠して測定した。
【０１１４】
〔重量平均分子量Ｍｗの測定〕
水溶性共重合物の重量平均分子量Ｍｗは、高速液体クロマトグラフィーを用いて測定した。
【０１１５】
以上により得られた結果を、表１に示す。
【０１１６】
【表１】
2010031414.tif 000002
【０１１７】
《インクセットの調製》
〔インクセット１の調製：本発明〕
（インクＣ１の調製）
上記調製した顔料分散体−Ｃの４６．６部を攪拌しながら、疎水モノマーを重合成分として有する上記水溶性共重合物の含有量が２０％である水溶性共重合物１の水溶液１５．０部を添加し、次いで、下記に示す各化合物を順次添加してインク組成物を調製し、０．８μｍのフィルターによりろ過してインクＣ１を得た。
【０１１８】
顔料分散体−Ｃ                                                    ４６．６部
水溶性共重合物１の水溶液（水溶性共重合物含有量：２０％）          １５．０部
ＰＤＸ−７６６４Ａ（ＢＡＳＦ社製、アクリル粒子含有量：４６％）      ２．９部
トリエチレングリコールモノブチルエーテル                          １０．０部
１，２−ヘキサンジオール                                            ５．０部
ジエチレングリコール                                              １１．２部
シリコン系界面活性剤：ＫＦ−３５１Ａ（信越化学工業社製）            ０．６部
イオン交換水を加えて全量１００部に調製した。なお、インクＣ１中の水溶性共重合物１の含有量は、３．０質量％である。
【０１１９】
（インクＹ１、Ｍ１、Ｂｋ１の調製）
上記インクＣ１の調製において、顔料分散体−Ｃに代えて、顔料分散体−Ｙ、Ｍ、及び、Ｂｋを用いた以外は同様にして、インクＹ１、インクＭ１、及び、インクＢｋ１を調製した。
【０１２０】
以上のようにして調製したインクＣ１、インクＹ１、インクＭ１及びインクＢｋ１を、インクセット１とした。
【０１２１】
〔インクセット２の調製：本発明〕
上記インクセット１の調製において、各色インクの調製に用いた水溶性共重合物１に代えて、水溶性共重合物２を用いた以外は同様にして、各色インク（インクＣ２、インクＹ２、インクＭ２、及び、インクＢｋ２）を調製し、これをインクセット２とした。
【０１２２】
〔インクセット３の調製：本発明〕
上記インクセット１の調製において、各色インクの調製に用いた水溶性共重合物１に代えて、水溶性共重合物３を用いた以外は同様にして、各色インク（インクＣ３、インクＹ３、インクＭ３、及び、インクＢｋ３）を調製し、これをインクセット３とした。
【０１２３】
〔インクセット４の調製：比較例〕
上記インクセット１の調製において、各色インクの調製に用いた水溶性共重合物１のインク全質量に対する添加量を０．８質量％とした以外は同様にして、各色インク（インクＣ４、インクＹ４、インクＭ４、及び、インクＢｋ４）を調製し、これをインクセット４とした。
【０１２４】
〔インクセット５の調製：本発明〕
上記インクセット１の調製において、各色インクの調製に用いた水溶性共重合物１のインク全質量に対する添加量を１．２質量％とした以外は同様にして、各色インク（インクＣ５、インクＹ５、インクＭ５、及び、インクＢｋ５）を調製し、これをインクセット５とした。
【０１２５】
〔インクセット６の調製：本発明〕
上記水溶性共重合物の含有量が２０％である水溶性共重合物１の水溶液の調製において、イオン交換水の濃度を調整して、水溶性共重合物１の含有量を４０％に変更した水溶性共重合物１Ａの水溶液を調製した。
【０１２６】
上記インクセット１の調製において、各色インクの調製に用いた水溶性共重合物１の水溶液（２０％）に代えて、上記水溶性共重合物１の含有量が４０％の水溶性共重合物１Ａの水溶液を用い、インク全質量に対する水溶性共重合物１の含有量を９．０質量％とした以外は同様にして、各色インク（インクＣ６、インクＹ６、インクＭ６、及び、インクＢｋ６）を調製し、これをインクセット６とした。
【０１２７】
〔インクセット７の調製：比較例〕
上記インクセット１の調製において、各色インクの調製に用いた水溶性共重合物１の水溶液（２０％）に代えて、上記水溶性共重合物１の含有量を４０％とした水溶性共重合物１Ａの水溶液を用い、インク全質量に対する水溶性共重合物１の含有量を１１．０質量％とした以外は同様にして、各色インク（インクＣ７、インクＹ７、インクＭ７、及び、インクＢｋ７）を調製し、これをインクセット７とした。
【０１２８】
〔インクセット８の調製：本発明〕
上記インクセット１の調製において、各色インクの調製に用いたＰＤＸ−７６６４Ａを除いた以外は同様にして、各色インク（インクＣ８、インクＹ８、インクＭ８、及び、インクＢｋ８）を調製し、これをインクセット８とした。
【０１２９】
〔インクセット９の調製：比較例〕
上記インクセット１の調製において、各色インクの調製に用いた水溶性共重合物１に代えて、水溶性共重合物Ａを用いた以外は同様にして、各色インク（インクＣ９、インクＹ９、インクＭ９、及び、インクＢｋ９）を調製し、これをインクセット９とした。
【０１３０】
《画像形成及び評価》
上記作製した布帛と上記調製したインクジェットセットを、表２に記載の様に組み合わせた記録方法１〜１４により、画像形成を行い、下記の各評価を行った。同時に、各インクセットについて、射出安定性を併せて評価した。
【０１３１】
〔射出安定性〕
ノズル直径１５μｍ、駆動周波数１０ｋＨｚ、ノズル数６４のピエゾヘッドを用いて、出射性を評価した。駆動電圧は各インク体積が６０ｐｌとなるように調整した。２０℃、相対湿度４０％の環境下で、各インクセットの各インク５００ｍｌを吐出し続け、インクがなくなるまでに発生した曲がり、欠射について観察してその平均値を求め、下記の基準に従って、射出安定性を評価した。
【０１３２】
◎：全ノズルとも正常に出射
○：１〜７ノズルで曲がりが見られる
×：８以上のノズルで曲がり、欠射が見られる
〔画質の評価：滲み耐性〕
インクジェットプリンタＮａｓｓｅｎｇｅｒＫＳ−１６００IIに接触式ヒーターを取り付け、布帛１〜６を、毎時１２ｍの速度で搬送しながら、ベタ画像を印字し、プリントを作製した。尚、布帛の表面温度が５５℃になるようにヒーター温度を調整した。
【０１３３】
各インクセットのインクごとに作製した各ベタ画像について、印字部と非印字部の境界領域における各色インク画像の滲みの発生度合を目視観察し、下記基準に従って滲み耐性を評価した。
【０１３４】
◎：全てのインク画像で、印字部と非印字部の境界で滲みが見られない
○：一部のインク画像で、インク印字部と非印字部の境界で滲みがわずかに見られる
△：半数以上のインク画像で、印字部と非印字部の境界で滲みが発生
×：全てのインク画像で、印字部と非印字部の境界で滲みが激しく発生
〔画像耐久性の評価〕
上記滲み耐性の評価と同様の方法で各インクセットの各々のインクごとにベタ画像を作成し、下記基準に従って画像耐久性の評価を行った。
【０１３５】
◎：全てのインク画像が、水を浸した布で拭いても、拭いた布に汚れは殆ど無い
○：一部のインク画像が、水を浸した布で拭いても画像は見た目に変化はないが、拭いた布に色が付いて汚れる
△：全てのインク画像が、乾いたポリエステル布で拭いても、拭いた布に汚れは殆ど無いが、水を浸した布で拭くと画像が落ちて汚れる
×：全てのインク画像が、乾いたポリエステル布で拭いても画像は見た目に変化は少ないが、拭いた布に色が付いて汚れる
〔乾燥性の評価〕
表示耐久性の評価と同様にして各色ベタ画像を作成した後、記録媒体下方から５５℃で引き続き加熱し続け、３０秒ごとに綿棒で形成したベタ画像部をこすり、綿棒が着色しなくなるまでの時間を測定し、これを乾燥性の尺度とした。
【０１３６】
以上により得られた乾燥性を除く各評価結果を、表２に示す。
【０１３７】
【表２】
2010031414.tif 000003
【０１３８】
表２に記載の結果より、明らかなように、本発明で規定する構成からなるインクジェット用水性顔料インクと布帛を用いた本発明のインクジェット捺染方法により形成された画像は、比較例に対し、滲み耐性、画像耐久性に優れていることが分かる。加えて、本発明で規定する構成からなるインクジェット用水性顔料インクは、比較例に対し射出安定性に優れていることが分かる。
【０１３９】
また、上記方法に従って乾燥性を評価した結果、本発明のインクジェット捺染方法により形成した画像は、いずれも乾燥時間が３分以内であり、良好な乾燥性を示した。